(57)【要約】      （修正有）【課題】太陽電池モジュールの薄型化と製造コスト低減に寄与しうる封止材一体型裏面保護シートであって、太陽電池素子の表面に配置されるタブ線の隠蔽性にも優れた封止材一体型裏面保護シートを提供する。【解決手段】封止材層１と、裏面保護層２とが、積層されてなる封止材一体型裏面保護シート１０において、裏面保護層２は、単層の樹脂層、又は単層の樹脂層を含んで構成される多層構造からなり、封止材層１と裏面保護層２との間の界面、或いは、裏面保護層２の多層構造を構成する各層の間の界面いずれかに暗色の外観を有する暗色接着剤層６を有している。暗色とはＪＩＳＺ８７２２に準拠して測定した、標準光源Ｄ６５によるＣＩＥ系色座標が、−５≦ａ＊≦５且つ−５≦ｂ＊≦５の範囲とする。【選択図】図４
2017112246.tif 000002
【特許請求の範囲】
【請求項１】
封止材層と、裏面保護層とが、積層されてなる封止材一体型裏面保護シートであって、
前記裏面保護層は、単層の樹脂層、又は単層の樹脂層を含んで構成される多層構造からなり、
前記封止材層と前記裏面保護層との間の界面、或いは、前記裏面保護層の多層構造を構成する各層の間の界面のうちのいずれかの界面に存在する接着剤層のうち、少なくともいずれかの一の接着剤層が、下記の規定による暗色の外観を有する暗色接着剤層である封止材一体型裏面保護シート。
ＪＩＳＺ８７２２に準拠して測定した、標準光源Ｄ６５によるＣＩＥ系色座標が、−５≦ａ＊≦５且つ−５≦ｂ＊≦５の範囲の色を暗色とする。
【請求項２】
前記封止材層が、オレフィン系樹脂をベース樹脂とする樹脂層であって、
前記裏面保護層は、ポリエステル系樹脂又はフッ素系樹脂をベース樹脂とする単層の樹脂層を含んで構成される請求項１に記載の封止材一体型裏面保護シート。
【請求項３】
前記裏面保護層は、複数の保護シートが接着剤層を介して積層されてなる多層構造からなり、前記多層構造を構成する各層間の界面のうちのいずれかの界面に存在する接着剤層が、前記暗色接着剤層である請求項１又は２に記載の封止材一体型裏面保護シート。
【請求項４】
前記裏面保護層の厚さが５０μｍ以上２５０μｍ以下であって、
前記封止材層を含めた総厚さが、４５０μｍ以上６５０μｍ以下である請求項１から３のいずれかに記載の封止材一体型裏面保護シート。
【請求項５】
前記裏面保護層が、耐加水分解ポリエチレンテレフタレート層を含んで構成されている請求項１から４のいずれかに記載の封止材一体型裏面保護シート。
【請求項６】
請求項１から５のいずれかに記載の封止材一体型裏面保護シートが、太陽電池素子の非受光面側に前記封止材層が対面する態様で積層されていて、
前記太陽電池素子の非受光面側にはタブ線が形成されていて、該タブ線の厚みと前記封止材層の厚さとの差が１０μｍ以上３０μｍ以下である太陽電池モジュール。
【請求項７】
封止材一体型裏面保護シートを構成する封止材層の厚さが４００μｍ以下である請求項６に記載の太陽電池モジュール。
【発明の詳細な説明】
【技術分野】
【０００１】
本発明は、太陽電池モジュール用の封止材一体型裏面保護シート、及び、それを用いてなる太陽電池モジュールに関する。
【背景技術】
【０００２】
従来、太陽電池モジュールの層構成は、図６に示す層構成が一般的である。即ち、受光面側から、透明前面基板５、受光面側封止材シート４、太陽電池素子３、非受光面側封止材シート８及び裏面保護シート９が順に積層された構成である。又、図４に示すように太陽電池素子３については、通常、各素子の表面に複数の隣接する太陽電池素子を接続するためのタブ線３１が配置されている。
【０００３】
太陽電池モジュールを構成する上記の各部材のうち、封止材シートとしては、透明性や施工性、製造コスト他等の観点から、エチレン−酢酸ビニル共重合体樹脂（ＥＶＡ）かなる樹脂シート、或いは、低密度ポリエチレン等、ポリエチレン系樹脂を用いた各種のオレフィン系の樹脂シートからなる封止材シートが主に用いられている。
【０００４】
太陽電池モジュールの最外層に保護層として配置される裏面保護シートとしては、フッ素系樹脂や、ポリエチレンテレフタレート（ＰＥＴ）等のポリエステル系樹脂を用いた樹脂シートが広く用いられている。又、更には、これらのバリア性を有する樹脂シート等の各部材をドライラミネート法等によって積層した多層シートが用いられている。
【０００５】
そして、近年においては、太陽電池モジュールに対する意匠上の要請による薄型化や、製造工程の簡略化による生産性向上を目的として、上記の封止材シートと裏面保護シートとが、予め一体品として形成されている、封止材一体型裏面保護シートの開発も進んでいる（特許文献１参照）。
【０００６】
一方、太陽電池モジュールに対する発電効率向上の要請も近年更に厳しさを増しており、上記のタブ線の幅の分だけ発電に有効な光が受光できなくなるというシャドーロスの問題が顕在化している。タブ線は、銅箔をスリットした平角銅線等が広く用いられているが、シャドーロスの低減を目的としたタブ線の細線化が進んでいる（特許文献２参照）。
【０００７】
しかし、タブ線は、一定以上の断面積がないと電気抵抗が高まり、これに起因して太陽電池モジュールの発電効率を低下させてしまう。タブ線の一定の断面積を確保して電気抵抗が高まることを回避するためのタブ線の細線化、即ち、その幅の狭小化の一方で、タブ線の厚みについては、従来よりも厚みの大きいものが用いられる傾向がある。例えば、従来は、幅１．５ｍｍ以上２．０ｍｍ以下程度、厚み１５０μｍ以上２５０μｍ以下程度のタブ線を２−３本程度並べて用いられることが一般的であったが、近年はマルチワイヤー電極と呼ばれる円筒状のタブ線を多数並べたものが用いられるようになってきており、その直径は例えば３８０μｍ程度である。
【０００８】
封止材一体型裏面保護シートを太陽電池素子の非受光面側に配置した太陽電池モジュールにおいて、上記のように厚みの大きいタブ線が配置されていると、封止材一体型裏面保護シートを構成する封止材層において、裏面保護層の側の表面に近いところまでタブ線が貫入する態様となる。そして、本来、意匠性確保の観点からは隠蔽されるべきタブ線が裏面保護層の外側から不要に視認されてしまうことになる。モジュールの薄型化の流れの中で開発された封止材一体型裏面保護シートを用いた太陽電池モジュールにおいて、このようなタブ線の隠蔽不良による意匠性の低下という新たな問題が生じるようになっている。
【０００９】
薄型化及び工程の簡略化による製造コスト削減を当初の目的として開発された封止材一体型保護シートにおいて、これを隠蔽するための隠蔽層を新たに積層することは、上記の目的に逆行することになるため好ましくない。薄型化と製造コスト減の効果を阻害せずにこの問題を解消することができる手段が求められていた。
【先行技術文献】
【特許文献】
【００１０】
【特許文献１】特開２０１２−８４８４２号公報
【特許文献２】特開２０１２−２０４６６６号公報
【発明の概要】
【発明が解決しようとする課題】
【００１１】
本発明は、上記の状況に鑑みてなされたものであり、太陽電池モジュールの薄型化と製造コスト低減に寄与しうる封止材一体型裏面保護シートであって、太陽電池素子の表面に配置されるタブ線の隠蔽性にも優れた封止材一体型裏面保護シートを提供することを課題とする。
【課題を解決するための手段】
【００１２】
本発明者らは、従来の封止材一体型裏面保護シートに、もとより存在する接着剤層を暗色の接着剤層とすることにより、薄型化と製造コスト低減の効果を阻害することなく、封止材一体型裏面保護シートにタブ線の隠蔽性を付与することができることに想到し、本発明を完成するに至った。より具体的には、本発明は、以下のものを提供する。
【００１３】
（１）  封止材層と、裏面保護層とが、積層されてなる封止材一体型裏面保護シートであって、前記裏面保護層は、単層の樹脂層、又は単層の樹脂層を含んで構成される多層構造からなり、前記封止材層と前記裏面保護層との間の界面、或いは、前記裏面保護層の多層構造を構成する各層の間の界面のうちのいずれかの界面に存在する接着剤層のうち、少なくともいずれかの一の接着剤層が、下記の規定による暗色の外観を有する暗色接着剤層である封止材一体型裏面保護シート。
ＪＩＳＺ８７２２に準拠して測定した、標準光源Ｄ６５によるＣＩＥ系色座標が、−５≦ａ＊≦５且つ−５≦ｂ＊≦５の範囲の色を暗色とする。
【００１４】
（２）  前記封止材層が、オレフィン系樹脂をベース樹脂とする樹脂層であって、前記裏面保護層は、ポリエステル系樹脂又はフッ素系樹脂をベース樹脂とする単層の樹脂層を含んで構成される（１）に記載の封止材一体型裏面保護シート。
【００１５】
（３）  前記裏面保護層は、複数の保護シートが接着剤層を介して積層されてなる多層構造からなり、前記多層構造を構成する各層間の界面のうちのいずれかの界面に存在する接着剤層が、前記暗色接着剤層である（１）又は（２）に記載の封止材一体型裏面保護シート。
【００１６】
（４）  前記裏面保護層の厚さが５０μｍ以上２５０μｍ以下であって、前記封止材層を含めた総厚さが、４５０μｍ以上６５０μｍ以下である（１）から（３）のいずれかに記載の封止材一体型裏面保護シート。
【００１７】
（５）  前記裏面保護層が、耐加水分解ポリエチレンテレフタレート層を含んで構成されている（１）から（４）のいずれかに記載の封止材一体型裏面保護シート。
【００１８】
（６）  （１）から（５）のいずれかに記載の封止材一体型裏面保護シートが、太陽電池素子の非受光面側に前記封止材層が対面する態様で積層されていて、前記太陽電池素子の非受光面側にはタブ線が形成されていて、該タブ線の厚みと前記封止材層の厚さとの差が３０μｍ以下である太陽電池モジュール。
【００１９】
（７）  封止材一体型裏面保護シートを構成する封止材層の厚さが４００μｍ以下である（６）に記載の太陽電池モジュール。
【発明の効果】
【００２０】
本発明によれば、太陽電池モジュールの薄型化と製造コスト低減に寄与しうる封止材一体型裏面保護シートであって、太陽電池素子の表面に配置されるタブ線の隠蔽性にも優れた封止材一体型裏面保護シートを提供することができる。
【図面の簡単な説明】
【００２１】
【図１】本発明の封止材一体型裏面保護シートの層構成の一例を模式的に示す断面図である。
【図２】本発明の封止材一体型裏面保護シートの層構成の他の一例を模式的に示す断面図である。
【図３】本発明の封止材一体型裏面保護シートを用いてなる太陽電池モジュールの層構成の概略を模式的に示す断面図である。
【図４】本発明の封止材一体型裏面保護シートを用いてなる太陽電池モジュールの層構成の詳細の一例を模式的に示す部分拡大断面図である。
【図５】本発明の封止材一体型裏面保護シートを用いてなる太陽電池モジュールの層構成の詳細の他の一例を模式的に示す部分拡大断面図である。
【図６】従来の一般的な太陽電池モジュールの層構成の一例を模式的に示す断面図である。
【発明を実施するための形態】
【００２２】
以下、本発明の封止材一体型裏面保護シート、及び、それを用いた太陽電池モジュールの詳細について説明する。本発明は以下に記載される実施形態に限定されるものではない。
【００２３】
＜封止材一体型裏面保護シート＞
図１又は図２に示す通り、本発明の太陽電池モジュール用の封止材一体型裏面保護シート１０は、主として太陽電池素子を太陽電池モジュール外部からの衝撃から保護する機能を果たす封止材層１と、主として太陽電池モジュール外部からの水分等の侵入を阻止するバリア性を有する裏面保護層２と、が一体積層されてなる多層シートである。封止材層１と裏面保護層はいずれも各種の樹脂シート等により構成されるが、それぞれ求められる機能が異なるため、通常は異なる材料樹脂により構成される。そしてこれらの異なる樹脂からなる各樹脂層は、通常、接着剤を用いたドライラミネート法によって積層一体化される。
【００２４】
そして、太陽電池モジュールとしての一体化工程に先駆けて予め一体化された封止材一体型裏面保護シート１０は、図３に示すように、太陽電池モジュール１００において、太陽電池素子３の非受光面側に積層されて太陽電池モジュールを構成する。又、封止材一体型裏面保護シート１０は、より詳しくは、図４又は図５に示す通り、太陽電池モジュール１００において、封止材層１を太陽電池素子３の非受光面側に対面させる態様で配置される。
【００２５】
尚、太陽電池素子３の非受光面側には、図４又は図５に示す通り、タブ線３１が設置されている。太陽電池素子３の表面に分散形成される線上の凸部として存在するこのタブ線３１が、封止材層１の内部に陥入する態様で、即ち、モールディング性を備える封止材層１がタブ線３１の周囲に隙間無く回り込む態様で、封止材一体型裏面保護シート１０は、太陽電池モジュール１００において他の部材と一体化される。尚、モールディング性とは、太陽電池モジュールとしての一体化のためのラミネート加工時における他部材の凹凸への追従性のことを言う。
【００２６】
封止材一体型裏面保護シート１０は、太陽電池モジュール１００としての一体化時に裏面保護層２の側から、このタブ線３１が視認されないように隠蔽する機能を発揮する暗色接着剤層６が配置されていることを主たる特徴とする。暗色接着剤層６は、封止材一体型裏面保護シート１０の構造を担保するために必要な層として存在するいずれかの接着剤層を、隠蔽機能を併せて発揮させるものとするために、暗色に着色した層である。尚、本発明において「暗色」とは、次段落の定義による色のことを言うものとする。
【００２７】
本発明における「暗色」とは、色座標におけるａ＊値及びｂ＊値の範囲が下記の特定範囲にある色のことを言う。即ち、暗色層、暗色顔料等という場合には、下記の特定範囲にある暗色層、暗色顔料も含むものとする。特定範囲とは、具体的には、ＪＩＳＺ８７２２に準拠して測定した、標準光源Ｄ６５によるＣＩＥ系色座標が、−５≦ａ＊≦５且つ−５≦ｂ＊≦５の範囲のことを言い、この範囲にある色味を、本明細書においては「暗色」と言うものとする。
【００２８】
尚、本明細書における「暗色」とは、黒色の他、褐色、紺色、深緑色、臙脂色等の低明度の有彩色、又は無彩色のことであり、可視光線である３８０μｍ以上７８０μｍ以下の範囲の全帯域にわたって吸収スペクトルを有する色をいう。又、一般に低明度とは、大体、マンセル表色系で明度４．０以下のものをいう。本発明に「暗色」おける必須の要件ではないが、上記の色座標（ａ＊ｂ＊）の規定に加えて、更に上記の明度（Ｌ値）の基準においても、明度４．０以下であることが、より好ましく、隠蔽性を奏しうる色味の評価の精度を高めることができる。
【００２９】
暗色接着剤層６は、例えば、図１及び図４に示すように封止材層１と裏面保護層２との間の界面に存在する接着剤層を暗色に着色することにより構成することができる。或いは、暗色接着剤層６は、図２及び図５に示すように裏面保護層２が多層構成である場合に、これらの各層の間の界面に存在する接着剤層を暗色に着色することにより構成することもできる。この場合、封止材層１と裏面保護層２との間の界面に存在する接着剤層７は、透明接着剤層であることが好ましい。暗色接着剤層６の詳細については後述する。
【００３０】
封止材一体型裏面保護シート１０の厚さは、以下に詳細を説明する封止材層１、裏面保護層２、及び、暗色接着剤層６を含む層間の接着剤層の厚みを含む総厚さが、４５０μｍ以上６５０μｍ以下であることが好ましい。
【００３１】
［封止材層］
封止材一体型裏面保護シート１０を構成する封止材層１は、ＥＶＡ、或いは、低密度ポリエチレン（ＬＤＰＥ）、メタロセン系直鎖低密度ポリエチレン（Ｍ−ＬＬＤＰＥ）等のオレフィン系樹脂をベース樹脂とする単層又は多層の樹脂層として形成することができる。封止材層１の樹脂組成は特に限定されないが、例えば、封止材層をスキン−コア−スキンの多層構成とし、コア層のみに高密度ポリエチレン（ＨＤＰＥ）や、或いは、ポリプロピレン等の耐熱性に優れる樹脂成分を添加することにより、封止材層に求められる耐熱性、を保持したまま、封止材層を薄くして、太陽電池モジュールの薄型化の要請に対応することもできる。封止材層１の厚さは、特に限定されないが、少なくともタブ線３１以上の厚さであり、且つ４００μｍ以下の範囲であることが好ましい。
【００３２】
［裏面保護層］
封止材一体型裏面保護シート１０を構成する裏面保護層２は、図１に示すようにバリア性を備える樹脂からなる単層の樹脂層として形成することができる。或いは、封止材一体型裏面保護シート１０を構成する裏面保護層２は、図２に示すように、単層の樹脂層とその他の層とが積層されて構成される、バリア性を有する多層構造の層として形成することもできる。
【００３３】
裏面保護層２を、図２及び図５に示すように、内層側保護層２１と外層側保護層２２とが、接着剤層を介して積層されている多層構造の層とする場合、上記各層間に存在する接着層を、暗色接着剤層６とすることが好ましい。暗色接着剤層６は、具体的には、例えば、内層側保護層２１と外層側保護層２２とを十分な強度をもって接着することができる接着性を有する層であり、尚且つ、上記定義による暗色の外観を有する層である。
【００３４】
この暗色接着剤層６は、通常多層の樹脂シート等をドライラミネート法により一体化する際に用いられるウレタン系等の透明接着剤に替えて、これらの接着剤に黒色又は暗色の顔料を添加した黒色接着剤を用いることによって構成することができる。暗色接着剤層６は、このように多層の裏面保護層の層間の界面に配置されることが好ましいが、これに限らず、図１及び図４に示すように封止材層１と裏面保護層２との層間の界面に配置されるものであってもよい。
【００３５】
裏面保護層２を形成する材料樹脂としては、従来、太陽電池モジュール用の裏面保護シートとして用いられてきた各種の樹脂を用いることができる。裏面保護層２を形成する樹脂シートとしては、例えば、ポリエチレン系樹脂、環状ポリオレフィン系樹脂、ポリスチレン系樹脂、アクリロニトリル−スチレン共重合体、アクリロニトリル−ブタジエン−スチレン共重合体、ポリ塩化ビニル系樹脂、ポリ（メタ）アクリル系樹脂、ポリカーボネート系樹脂、ポリエチレンテレフタレート（ＰＥＴ）、ポリエチレンナフタレート等のポリエステル系樹脂、各種のナイロン等のポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂等、各種の樹脂を用いることができる。これらの中でも、絶縁性能、機械強度、コスト、透明性等の物性及び経済性の観点からポリエチレンテレフタレート（ＰＥＴ）を好ましく用いることができる。
【００３６】
裏面保護層２が多層構造である場合の層構成については、機械強度や水蒸気バリア性向上、及び経済性への配慮という観点から、内層側保護層２１をＰＥＴで形成し、外層側保護層２２を耐加水分解ポリエチレンテレフタレート（耐加水分解ＰＥＴ）で形成し、これらの各層を暗色接着剤層６を介して一体化した構成を特に好ましい層構成の具体例として挙げることができる。
【００３７】
裏面保護層２の厚さは、特に限定されないが、裏面保護層２に要求される水蒸気のバリア性等の物性を維持することできる範囲で、封止材一体型裏面保護シート１０に要求される厚さを考慮して適宜決定すればよい。裏面保護層２の厚さは、２５μｍ以上３００μｍ以下であることが好ましく、２５μｍ以上２５０μｍ以下であることがより好ましい。裏面保護層２の厚さが２５μｍ以上であることにより、封止材一体型裏面保護シート１０に好ましい耐久性、耐候性を付与することができる。
【００３８】
尚、意匠性に係る要求等から、裏面保護層２が白色の外観を有するものであることが求められる場合には、酸化チタン等の白色顔料を同層に添加することもできる。白色の外観においては、タブ線の不要な露出は、特に意匠性を害することになるため、裏面保護層側の最外層を白色樹脂層とした封止材一体型裏面保護シートにおいては、本発明のタブ線３１の隠蔽効果を特段に有利な効果として享受することができる。
【００３９】
［暗色接着剤層］
上述の通り、封止材一体型裏面保護シート１０のいずれかの接着剤層を「暗色」に着色した層である暗色接着剤層６は、上述の通り、太陽電池モジュール１００としての一体化時に裏面保護層２の側におけるタブ線３１の隠蔽を目的として配置されている。暗色接着剤層６は、封止材一体型裏面保護シート１０の構造上、隠蔽の必要の有無にかかわらず存在する層であるので、太陽電池モジュールの薄型化と製造コスト低減という封止材一体型裏面保護シート１０の本来奏し得る効果を阻害せずに、タブ線３１の隠蔽機能を付与することができる。暗色接着剤層６は、上記の通り、封止材一体型裏面保護シート１０の多層構造中に存在する接着剤層のうち少なくともいずれか一の接着剤層を暗色に着色した層であればよい。
【００４０】
接着剤層を暗色接着剤層６とするために暗色顔料としては、上記定義による暗色の外観を接着剤層に付与することができるものであり、封止材一体型裏面保護シート１０のその他の機能を阻害するものでない限り、特に限定なく各種の顔料を用いることができる。具体的には、汎用的な黒色顔料であるカーボンブラックの他、例えば、ベンズイミダゾロン系顔料やフタロシアニン系顔料等の有機系顔料を混合してなる近赤外線を透過する暗色顔料等も用いることができる。
【００４１】
暗色接着剤層６を形成する接着剤の主剤樹脂も、従来、多層樹脂シートを形成するドライラミネート法に用いられてきたものを適宜用いることができるが、好ましい一例としてウレタン系の樹脂を接着剤の主剤樹脂とする例を挙げることができる。
【００４２】
［封止材一体型裏面保護シートの製造方法］
封止材一体型裏面保護シート１０の製造方法について説明する。封止材一体型裏面保護シート１０は、裏面保護層２を形成する「裏面保護シート形成工程」と、封止材層１を形成する「封止材シート形成工程」と、裏面保護層２に封止材層１を積層して一体化する「一体化工程」と、を経ることによって製造することができる。
【００４３】
（裏面保護シート形成工程）
裏面保護層２を、図１に示す単層の樹脂シートからなる構成によるものとする場合には、上記において説明したＰＥＴ等の樹脂材料を、押し出し法、キャスト成形法、Ｔダイ法、切削法、インフレーション法、その他の成膜化法等により成膜することにより形成することができる。
【００４４】
裏面保護層２を、図２に示す多層の樹脂シートからなる構成によるものとする場合には、上記の各製膜方法によって形成した各樹脂シートを公知のドライラミネート法によって積層一体化することによって形成することができる。この時、接着剤としては上記の暗色接着剤を用いる。尚、裏面保護層２は、本発明の効果を害さない範囲で、上記樹脂材料、接着剤の他、耐熱性や耐候性を強化するための各種の添加物を含むものであってもよい。
【００４５】
（封止材シート形成工程）
封止材層１は、公知の押出し法等により上記の材料樹脂を一体成形してシート化することにより得ることができる。
【００４６】
（一体化工程）
封止材層１と、裏面保護層２と、を積層して、更に一体化することにより、封止材一体型裏面保護シート１０を得ることができる。各層の一体化は従来公知のドライラミネート法によることができる。ラミネート接着剤は従来公知のものが利用でき特に限定されず、ウレタン系、エポキシ系等の主剤と硬化剤とからなる２液硬化型の接着剤等が適宜使用可能である。封止材層１と、裏面保護層２との界面に存在する接着剤層を暗色接着剤層６とする場合には、接着剤としては上記の暗色接着剤を用いる。
【００４７】
＜太陽電池モジュール＞
本発明の封止材一体型裏面保護シート１０を用いた太陽電池モジュール１００の基本構成について、図３を参照しながら説明する。太陽電池モジュール１００は、非受光面側から、封止材一体型裏面保護シート１０、太陽電池素子３、受光面側封止材シート４、受光面側の最外層に配置される透明前面基板５が順に積層された構成である。封止材一体型裏面保護シート１０は、封止材層１が太陽電池素子３の非受光面側と対面する態様で配置される。
【００４８】
太陽電池モジュール１００に用いる太陽電池素子３としては、例えば、アモルファスシリコン型、結晶シリコン型等、主として、通常、各素子間をタブ線で接続して用いるタイプの太陽電池素子を好ましく用いることができる。
【００４９】
太陽電池素子３の受光面側の表面を覆って配置される受光面側封止材シート４は、上記の通り、主として太陽電池素子３を外部衝撃から保護する機能を発揮する樹脂シートである。又、受光面側封止材シート４は太陽光線を高い透過率で透過させるために透明なシートであることが求められる。この受光面側封止材シート４を形成する樹脂基材としては、エチレン−酢酸ビニル共重合体樹脂（ＥＶＡ）、アイオノマー、ポリビニルブチラール（ＰＶＢ）、ポリエチレン等のポリエチレン系樹脂等の熱可塑性樹脂を適宜用いることができる。
【００５０】
透明前面基板５は、一般にガラス製の基板である。透明前面基板５は、又、太陽電池モジュール１００の耐候性、耐衝撃性、耐久性を維持しつつ、且つ、太陽光線を高い透過率で透過させるものであればその他の部材であってもよい。
【００５１】
本発明の封止材一体型裏面保護シート１０を用いた太陽電池モジュール１００は、太陽電池素子３の非受光面側に形成されているタブ線３１が、目安として３６０μｍ以上３９０μｍ以下程度の厚みを有する肉厚のタブ線である時に、とりわけ有利な効果を発揮する。
【００５２】
一般に、太陽電池モジュールにおける封止材層の厚さは、薄型化の要請に従う限り、封止材層自体の耐熱性が太陽電池モジュールの信頼性を担保できる範囲内において、できるだけ薄いものであることが望ましい。しかしながら、例えば、従来型の太陽電池モジュール１００Ａ（図６）において、タブ線３１が上記のような３６０μｍ以上３９０μｍ以下程度の厚みを有する肉厚のタブ線である場合に、これを意匠上の要請に従って十分に隠蔽するためには、薄膜化の要請への対応をある程度犠牲にして、非受光面側封止材シート８の厚さを少なくとも６００μｍ程度にすることが望ましい。つまり、タブ線が肉厚のものである場合、上記のような薄膜化の要請と意匠性の要請を共に満たすことは極めて困難であった。
【００５３】
一方、本発明の封止材一体型裏面保護シート１０において、上記の薄膜化の要請に応えるべく封止材層１の厚さを４００μｍとした場合、上記のような肉厚のタブ線３１と封止材層１との厚さとの差は、１０μｍ以上３０μｍ以下程度となり、封止材層１と裏面保護層２との界面に極めて近接した位置までタブ線３１が陥入することとなる。太陽電池モジュール１００の層構成がこのような態様となる場合、即ち、タブ線３１と封止材層１との厚さとの差が３０μｍ以下となる場合においても、太陽電池素子３の非受光面側に配置する封止材シートを本発明の封止材一体型裏面保護シート１０とすることにより、薄膜化の要請対する対応を犠牲にすることなく、タブ線３１の不要な視覚的露出による意匠性の低下を十分に防ぐことができる。
【００５４】
［太陽電池モジュールの製造方法］
太陽電池モジュール１００は、例えば、上記の透明前面基板５、受光面側封止材シート４、太陽電池素子３、及び封止材一体型裏面保護シート１０からなる部材を順次積層してから真空吸引等により一体化し、その後、ラミネーション法等の成形法により、上記の部材を一体成形体として加熱圧着成形して製造することができる。例えば真空熱ラミネート加工による場合、ラミネート温度は、１３０℃以上１７０℃以下の範囲内とすることが好ましい。又、ラミネート時間は、５分以上２０分以下の範囲内が好ましく、特に８分以上１５分以下の範囲内が好ましい。このようにして、上記各層を一体成形体として加熱圧着成形して、太陽電池モジュール１００を製造することができる。
【実施例】
【００５５】
以下、実施例をもって本発明を更に具体的に説明するが、本発明は、以下の実施例に限定されるものではない。
【００５６】
＜封止材一体型裏面保護シートの作成＞
［封止材層用の樹脂シートの作製］
密度０．９００ｇ／ｃｍ３であり、１９０℃でのメルトマスフローレートが３ｇ／１０分である直鎖状低密度ポリエチレンをベース樹脂とし、酸化チタンをベース樹脂１００質量部に対して５質量部の割合で添加した組成物を材料樹脂として用いて、φ９０ｍｍ押し出し機、１２００ｍｍ幅のＴダイスを有するフィルム成形機を用いて、厚さ４００μｍの樹脂シートを作製した。これを裁断し、１８０ｍｍ×１８０ｍｍの大きさの封止材層用のシートを作製した。
【００５７】
［裏面保護層用の樹脂シートの作製］
厚さ１２５μｍの白色ポリエチレンテレフタレートフィルム（ＰＥＴ、帝人（株）製：テトロン）と、厚さ５０μｍの耐加水分解ＰＥＴ（ＨＲ−ＰＥＴ）とを、ドライラミネート法で貼りあわせて２層構造の樹脂シートを作成した。これを裁断し、１８０ｍｍ×１８０ｍｍの大きさの裏面保護層用のシートを作製した。ドライラミネート用の接着剤としては、それぞれ下記の接着剤を表１に示す通りに使い分け、いずれも接着剤層の厚さ（乾燥塗膜厚さ）が５μｍとなる塗布量とした。
接着剤１（透明接着剤）：ポリウレタン樹脂を主剤樹脂とする透明接着剤
接着剤２（暗色接着剤Ａ）：接着剤１にカーボンブラックを、主剤樹脂に対して２０質量％の割合で混合した暗色接着材
接着剤３：（暗色接着剤Ｂ）：接着剤１に下記の暗色顔料を主剤樹脂に対して２０質量％の割合で混合した暗色接着材
暗色顔料：ベンズイミダゾロン系顔料（ＰｉｇｍｅｎｔＢｒｏｗｎ２５、粒径０．０８μｍ）、非晶質型フタロシアニン系顔料青（ＰｉｇｍｅｎｔＢｌｕｅ１５、粒径０．１５μｍ以上０．２０μｍ以下）を５０：５０の配合比で混合した顔料。
【００５８】
尚、上記接着剤２（暗色接着剤Ａ）の標準光源Ｄ６５によるＣＩＥ系色座標は、ａ＊＝０．２０、ｂ＊＝０．２５、Ｌ値は５．４５であった。接着剤３（暗色接着剤Ｂ）の色座標はａ＊＝３．５６、ｂ＊＝−０．３９、Ｌ値は８．８２であった。いずれも測定は、ＪＩＳＺ８７２２に準拠して行った。
【００５９】
［封止材一体型裏面保護シートの作製］
上記の封止材層用のシートと、裏面保護層用のシートを、ドライラミネート法で貼りあわせて、封止材一体型裏面保護シートを作製した。ドライラミネートには、上記の接着剤をそれぞれ表１に示す通りに使い分け、いずれも接着剤層の厚さ（乾燥塗膜厚さ）が５μｍとなる塗布量とした。
【００６０】
【表１】
2017112246.tif 000003
【００６１】
［封止材一体型裏面保護シートを用いた太陽電池モジュール試料の作製］
真空加熱ラミネーション装置の裏面側離型シートの上に、上記の封止材層用のシート、太陽電池素子、及び上記の封止材一体型裏面保護シートをこの順で重ね合わせて積層体とし、真空加熱ラミネーション加工を行った。真空加熱ラミネーション加工における条件は、温度１４０℃、真空引き時間３．０分、上方からの圧力６０ｋＰａとし、加圧保持時間を７分間とした。太陽電池素子は結晶シリコン型（厚さ２００μｍ程度）とし、同太陽電池素子の非受光面側（封止材一体型裏面保護シートと対面する側の面）には、１０ｍｍ間隔で１０本からなるタブ線を配置した。タブ線の幅は３８０μｍ、厚さは３８０μｍとした。
【００６２】
［タブ線の隠蔽性の確認］
実施例、比較例の各太陽電池モジュール試料について、目視により、裏面保護層側におけるタブ線の隠蔽性を目視による官能試験により確認した。結果は表２の通りであった。
【００６３】
［タブ線の隠蔽性の確認］
実施例、比較例の各太陽電池モジュール試料について、目視により、裏面保護層側におけるタブ線の隠蔽性を目視による官能試験により確認した。結果は表２の通りであった。
【００６４】
【表２】
2017112246.tif 000004
【００６５】
［光線反射率］
暗色接着剤層を裏面保護層の内部に形成した実施例１と、暗色接着剤層を封止材層と裏面保護層との界面に形成した実施例３とにつき、封止材層側における、４００ｎｍ−１２００ｎｍの波長の光線の平均反射率を測定した。測定は、Ｖ７３００（日本分光社製）により行った。結果を表３に示す。
【００６６】
【表３】
2017112246.tif 000005
【００６７】
表２より、本発明の封止材一体型裏面保護シートは、細線化により肉厚となったタブ線が配置されている太陽電池モジュールにおいて、十分にタブ線を隠蔽して好ましい意匠性を保持することができるものであることが確認できる。尚、表３より、隠蔽性を担保する暗色接着剤層を、封止材層側の表面から、より裏面保護層側の表面に近い界面に形成することにより、実施例のように白色の封止材層を配置した場合における封止材一体型裏面保護シートの光線反射率をより高い水準に維持することができることが分かる。このことから太陽電池モジュールの発電効率向上の観点からは、実施例１、即ち図２に示す層構成が、本発明の封止材一体型裏面保護シートの、より好ましい実施形態であることが確認できる。
【符号の説明】
【００６８】
１      封止材層
２      裏面保護層
２１    内層側保護層
２２    外層側保護層
３      太陽電池素子
３１    タブ線
４      受光面側封止材シート
５      透明前面基板
６      暗色接着剤層
７      透明接着剤層
８      非受光面側封止材シート
９      裏面保護シート
１０    封止材一体型裏面保護シート
１００  太陽電池モジュール
【図１】
2017112246.tif 000006
【図２】
2017112246.tif 000007
【図３】
2017112246.tif 000008
【図４】
2017112246.tif 000009
【図５】
2017112246.tif 000010
【図６】
2017112246.tif 000011